실시 예 1 의 유리 조성물 은 , 0 . 5 ㎜ 의 두께 를 갖 는 유리 물품 으로 형성 되 고 , 이중 이온 교환 처리 로 가공 된다 . 이중 이온 교환 공정 은 , 제 1 및 제 2 이온 교환 을 포함 되 고 , 여기 서 , 제 1 이온 교환 은 380 ℃ 의 온도 에서 80 분 동안 36 wt % 의 NaNO 3 및 64 wt % 의 KNO 3 를 함유 하 는 욕조 를 포함 한다 . 제 2 이온 교환 은 , 370 ℃ 의 온도 에서 20 분 동안 5 wt % 의 NaNO 3 및 95 wt % 의 KNO 3 를 함유 하 는 욕조 를 포함 한다 . 이온 교환 된 유리 물품 은 그 다음 역 이온 교환 처리 에 적용 된다 . 하나 의 역 이온 교환 처리 는 , 420 ℃ 의 온도 에서 8 시간 동안 17 wt % 의 LiNO 3 및 83 wt % 의 NaNO 3 를 함유 하 는 욕조 를 포함 한다 . 다른 역 이온 교환 처리 는 , 420 ℃ 의 온도 에서 16 시간 동안 17 wt % 의 LiNO 3 및 83 wt % 의 NaNO 3 를 함유 하 는 욕조 를 포함 한다 . 또 다른 역 이온 교환 처리 는 , 8 시간 동안 420 ℃ 의 온도 에서 12 wt % 의 LiNO 3 및 88 wt % 의 NaNO 3 를 함유 하 는 욕조 를 포함 한다 . 또 다른 역 이온 교환 처리 는 , 420 ℃ 의 온도 에서 16 시간 동안 12 wt % 의 LiNO 3 및 88 wt % 의 NaNO 3 를 함유 하 는 욕조 를 포함 한다 . 역 이온 교환 된 유리 물품 은 그 다음 이중 이온 교환 처리 에 다시 적용 된다 . RNF 에 의해 측정 된 바 와 같 은 , 그 결과 로 생긴 유리 물품 들 의 평활 화 된 응력 프로 파일 들 은 , 도 18 에 나타낸 바 와 같이 , 유사 하 다 .